ЭЛАСТИЧНОЕ АБСОРБИРУЮЩЕЕ ИЗДЕЛИЕ И СПОСОБ ЕГО ИЗГОТОВЛЕНИЯ
ELASTIC ABSORBING PRODUCT AND METHOD OF ITS MANUFACTURING

ОБЛАСТЬ ТЕХНИКИ
Настоящее изобретение относится к одноразовому абсорбирующему изделию, включающему в себя эластичное полотно. Изделие может представлять собой подкладку, используемую при недержании, гигиеническую прокладку, подгузник, изделие в виде трусов, такое как подгузник в виде трусов, трусы при недержании или гигиенические трусы. Дополнительно изобретение относится к способу изготовления изделия.
УРОВЕНЬ ТЕХНИКИ
Одноразовые абсорбирующие изделия существуют во многих различных конфигурациях, таких как подкладки, используемые при недержании, и гигиенические прокладки, которые предназначены для ношения на нижнем белье и часто снабжены адгезивными полосами, предназначенными для прикрепления к нижнему белью, подгузники, снабженные застегивающим средством, применяющимся для застегивания подгузника вокруг талии пользователя, и изделия типа трусов, такие как подгузники в виде трусов, трусы при недержании и гигиенические трусы, способные сниматься и одеваться на бедра пользователя. Известно выполнение частей или всего абсорбирующего изделия эластичным для улучшения прилегания, удобства и защиты от протекания. Эластичность можно придать посредством эластичных элементов, таких как эластичные нити, прикрепленные со стягиванием между внутренним и внешним защитным слоем изделия, или посредством изготовления частей изделия из эластичного ламинированного материала.
US 6552245 раскрывает способное к растяжению внешнее покрытие для абсорбирующего изделия, которое обеспечивает определенную остаточную деформацию, когда его подвергают растягиванию. Способное к растяжению внешнее покрытие включает в себя суженный ламинат в форме одного слоя суженной неэластичной пленки и одного слоя эластичной пленки. Пленки могут быть воздухопроницаемыми.
WO 03/047488 раскрывает эластичный ламинат, включающий в себя эластичную пленку, которая на противоположных сторонах соединяется с первым и вторым неэластичными волокнистыми слоями. Ламинат получают посредством соединения неэластичных волокнистых слоев со слоем из эластичной пленки и позже растягивают составной материал, вызывая разрушение неэластичных материалов. Материал из эластичной пленки может быть воздухопроницаемым материалом. В абсорбирующее изделие можно ввести ламинат.
Дополнительные примеры абсорбирующих изделий, которые частично изготовлены из эластичных ламинатов, можно найти в US 6476289 и JP 10043235.
WO 2005/122985 и WO 2006/093439 относятся к абсорбирующим изделиям в виде трусов, включающим в себя абсорбирующий элемент в ластовичной части и каркас в форме передней и задней детали. Каркас включает в себя внешний защитный слой в форме эластичного ламината. Абсорбирующий элемент, который соединяет переднюю и заднюю детали, включает в себя абсорбирующую сердцевину, непроницаемый для жидкости обратный слой на обращенной к предмету одежды стороне абсорбирующей сердцевины и проницаемый для жидкости верхний слой на обращенной к пользователю стороне абсорбирующей сердцевины.
US 2005/0020992 относится к одноразовому нижнему белью, включающему в себя эластичное полотно, имеющее вырез с образованием передней и задней детали и имеющее абсорбирующий вкладыш, присоединенный к эластичному полотну, покрывающему вырез и соединяющему переднюю и заднюю детали.
СУЩНОСТЬ ИЗОБРЕТЕНИЯ
Задача настоящего изобретения заключается в предоставлении абсорбирующего изделия, включающего в себя эластичное полотно (эластичный рулонный материал) и абсорбирующий элемент, присоединенный к нему, и в котором сохраняются эластические свойства эластичного полотна, и изделие имеет подходящее прилегание и внешний вид. Изделие включает в себя эластичное полотно, имеющее образованное в нем отверстие, и абсорбирующий элемент, присоединенный к обращенной к пользователю стороне эластичного полотна так, чтобы покрыть указанное отверстие. Эластичное полотно окружает абсорбирующий элемент на всех его сторонах. Абсорбирующий элемент присоединен к эластичному полотну, причем эластичное полотно находится в растянутом состоянии, по меньшей мере, на 30% как в продольном, так и в поперечном направлении изделия.
В одном аспекте изобретения абсорбирующий элемент включает в себя абсорбирующую сердцевину и отверстие в эластичном полотне, когда оно находится в указанном растянутом состоянии, по меньшей мере, на 30% при присоединении к абсорбирующему элементу меньше, но не более чем на 50% меньше, чем площадь поверхности абсорбирующего элемента. В дополнительном аспекте отверстие, когда эластичное полотно находится в указанном растянутом состоянии при присоединении к абсорбирующему элементу, также меньше, чем абсорбирующая сердцевина.
В соответствии с одним вариантом осуществления абсорбирующая сердцевина имеет форму, подобную форме указанного отверстия, когда эластичное полотно находится в указанном растянутом состоянии, по меньшей мере, на 30%, так что контуры отверстия по существу совпадают с контурами абсорбирующей сердцевины.
у
х
у
х
В одном аспекте изобретения абсорбирующий элемент присоединяется к эластичному полотну, причем эластичное полотно находится в растянутом состоянии, по меньшей мере, на 40%, предпочтительно, по меньшей мере, на 50,% по меньшей мере, в одном из продольного направленияили поперечного направленияизделия. В дополнительном аспекте эластичный материал имеет более высокую степень вытягивания в продольном направлении , чем в поперечном направлении , при присоединении к абсорбирующему элементу.
В соответствии с дополнительным вариантом осуществления абсорбирующий элемент включает в себя внутренний защитный слой и внешний защитный слой, окружающий указанную абсорбирующую сердцевину. В еще одном дополнительном варианте осуществления внешний защитный слой имеет наружную, обращенную к предмету одежды сторону, включающую в себя волокнистую ткань. В этом случае изделие будет более дискретным и не будет отличаться очень сильно от окружающего эластичного полотна, если оно также имеет наружную поверхность из волокнистой ткани.
В одном аспекте изобретения изделие представляет собой абсорбирующее изделие типа трусов, такое как подгузник в виде трусов, гигиенические трусы или трусы при недержании, причем указанное изделие включает в себя указанный абсорбирующий элемент и каркас, окружающий абсорбирующий элемент, причем указанный каркас включает в себя переднюю и заднюю области и область талии, в то время как абсорбирующий элемент располагается, по меньшей мере, в ластовичной области изделия, причем изделие, по меньшей мере, на части каркаса включает в себя внешний защитный слой в форме указанного эластичного полотна, имеющего образованное в нем указанное отверстие, совпадающее с абсорбирующим элементом.
В дополнительном аспекте эластичное полотно вытянуто за пределы периферийных краев абсорбирующего элемента вокруг всех его сторон, включая ластовичную область изделия. Эластичное полотно в этом случае может служить в качестве уплотнения в ластовичной области, делая излишними дополнительные ножные и/или ластовичные резинки.
Изобретение дополнительно относится к способу изготовления абсорбирующего изделия, включающему в себя:
- предоставление эластичного полотна и образование в нем отверстия;
- вытягивание эластичного полотна, по меньшей мере, на 30% как в продольном, так и поперечном направлении;
- предоставление абсорбирующего элемента и присоединение указанного абсорбирующего элемента к эластичному полотну, в то время как оно находится в растянутом состоянии, и так, чтобы абсорбирующий элемент покрывал отверстие в эластичном полотне.
Понятно, что отверстие можно образовать в эластичной ткани в то время, как она находится или в свободном, или в растянутом состоянии, таким образом две первые стадии упомянутого выше способа можно выполнить в обратном порядке так, чтобы ткань сначала была растянута, а затем в ней было образовано отверстие. Также может быть осуществимым растянуть эластичное полотно до меньшей степени при образовании в нем отверстия, а затем дополнительно его растянуть до присоединения к нему абсорбирующего элемента.
ОПРЕДЕЛЕНИЯ
Абсорбирующее изделие
Термин “абсорбирующее изделие” относится к изделиям, которые располагаются напротив кожи пользователя для абсорбции и удержания физиологических экссудатов, подобных моче, фекалиям и менструальной текучей среде. Изобретение относится, главным образом, к одноразовым абсорбирующим изделиям, что подразумевает изделия, которые не предназначены для стирки или иным образом восстановления или повторного применения в качестве абсорбирующего изделия после использования.
Проницаемое для жидкости внутреннее покрытие
Внутреннее проницаемое для жидкости покрытие может состоять из нетканого материала, например, спряденного, вспученного, кардного, гидроспутанного, гидравлического и т.д. Подходящие нетканые материалы могут состоять из природных волокон, таких как древесная пульпа или хлопчатобумажные волокна, искусственных волокон, таких как сложный полиэфир, полиэтилен, полипропилен, вискоза и т.д., или из смеси природных и искусственных волокон. Внутреннее покрытие может дополнительно состоять из волокон пакли, которые могут быть связаны друг с другом в связанном рисунке, как, например, раскрыто в ЕР-А-1035818. Дополнительными примерами материалов, подходящих для внутренних покрытий, являются пористые пены, пластичные пленки с отверстиями и т.д. Материалы, подходящие в качестве материалов внутреннего покрытия, должны быть мягкими и нераздражающими кожу и предназначенными для легкого пропитывания физиологической текучей средой, например, мочой или менструальной текучей средой. Внутреннее покрытие может дополнительно быть различным в различных частях абсорбирующего изделия.
Непроницаемое для жидкости внешнее покрытие
Непроницаемое для жидкости внешнее покрытие состоит из непроницаемого для жидкости материала, такого как тонкая пластичная пленка, например, полиэтиленовая или полипропиленовая пленка, нетканый материал, покрытый непроницаемым для жидкости материалом, гидрофобный нетканый материал, который препятствует проникновению жидкости, или ламинат, включающий в себя пластичные пленки и нетканые материалы. Материал внешнего покрытия может быть воздухопроницаемым так, чтобы позволить улетучивание пара из абсорбирующей сердцевины, в то же время все еще предотвращая прохождение через него жидкостей. Примерами воздухопроницаемых материалов внешнего покрытия являются пористые полимерные пленки, нетканые ламинаты из спряденных и вспученных слоев, ламинаты из пористых полимерных пленок и нетканых материалов.
Абсорбирующая сердцевина
Абсорбирующая сердцевина может быть любого традиционного вида. Примерами обычно встречающихся абсорбирующих материалов являются распушенная масса целлюлозы, тканевые слои, высоко абсорбирующие полимеры (так называемые сверхабсорбенты), абсорбирующие вспененные материалы, абсорбирующие нетканые материалы или тому подобное. Является общепринятым комбинировать распушенную массу целлюлозы со сверхабсорбентами в абсорбирующей основной части. Также традиционным является, чтобы абсорбирующие основные части включали в себя слои различного материала с различными свойствами по отношению к способности приема жидкости, способности распределения жидкости и способности удерживания. Тонкие абсорбирующие основные части, которые являются обычными, например, в детских подгузниках и защитных средствах при недержании, часто включают в себя сжатую смешанную или слоистую структуру распушенной массы целлюлозы и сверхабсорбента. Размер и абсорбционная способность абсорбирующей структуры могут варьироваться, чтобы подходить для различных применений для детей или взрослых людей, страдающих недержанием.
Растяжимость и эластичная растяжимость
Ссылка на процент растяжимости указывает на количество растяжимости ниже и выше сжатой длины материала. Таким образом, в качестве примера, если полоса материала, имеющая сжатую длину, равную 10 см, является растяжимой на 50%, она достигнет растянутой длины, равной 15 см. Кроме того, как применяется в данном документе, выражение “эластичная растяжимость” подразумевает, что материал будет подвергаться пластической деформации не более чем на 20%. Таким образом, для примера, в котором полоса материала длиной 10 см растягивается на 50% до 15 см, она возвратится к длине не более чем 12 см, когда прекратит действовать сила, вызывающая растяжение.
КРАТКОЕ ОПИСАНИЕ ЧЕРТЕЖЕЙ
Далее изобретение будет описываться более подробно со ссылкой на некоторые варианты осуществлений, показанные на прилагаемых чертежах.
Фиг.1 представляет собой перспективу подгузника в виде трусов.
Фиг.2 является видом сверху подгузника в виде трусов в плоском несжатом состоянии до формирования, как видно с обращенной к предмету одежды стороны.
Фиг.3 является сечением по линии III-III фиг.2.
Фиг.4 является сечением по эластичному ламинату в соответствии с изобретением.
Фиг.5 является видом сверху абсорбирующего изделия в форме подкладки при недержании или гигиенической прокладки в его плоском нестянутом состоянии.
Фиг.6 является сечением по линии VI-VI фиг.5.
Фиг.7 является схематичным видом сверху, иллюстрирующим часть способа изготовления подгузника в виде трусов.
Фиг.8 является схематичным видом сверху, иллюстрирующим часть альтернативного способа изготовления абсорбирующего изделия.
ПОДРОБНОЕ ОПИСАНИЕ ПРЕДПОЧТИТЕЛЬНЫХ ВАРИАНТОВ ОСУЩЕСТВЛЕНИЙ
Абсорбирующее изделие в виде трусов 1, раскрытое на фиг.1-3, предназначено для окружения нижней части живота пользователя подобно паре абсорбирующих трусов, и его может носить ребенок или взрослый человек, страдающий недержанием. Оно включает в себя ластовичную область 2, имеющую абсорбирующий элемент 3, причем указанный абсорбирующий элемент включает в себя абсорбирующую сердцевину 4, проницаемое для жидкости внутреннее покрытие 8 и не проницаемое для жидкости внешнее покрытие 9, и каркас 10 снаружи абсорбирующего элемента 3. Каркас 10 включает в себя те части передней 5 и задней 6 областей и области талии 7 трусов, которые располагаются снаружи абсорбирующего элемента 3.
у
х
Изделие ограничивается парой продольных боковых краев 11 и 12, имеющих направленный внутрь ножной контур 11а, 12а, и парой поперечных краев талии 13 и 14. Передняя 5 и задняя 6 области соединяются друг с другом вдоль их продольных краев посредством ультразвуковой сварки, клеевых нитей и тому подобного, образующих боковые швы 15 для ограничения отверстия для талии 16 и пары отверстий для ног 17 и 18. Абсорбирующий элемент 3 располагается в узкой ластовичной области 2 изделия и проходит в переднюю 5 и заднюю 6 области. Изделие имеет продольное направление  и поперечное направление .
Вся или почти вся часть области каркаса включает в себя защитный слой 19 из мягкого и удобного материала в виде эластичного полотна (эластичного рулонного материала). Эластичное полотно для цели настоящего изобретения должно иметь эластичную растяжимость, как определено выше, по меньшей мере, на 30% сверх его первоначального размера как в продольном, так и в поперечном направлении, когда на него воздействует растягивающая сила. Оно должно иметь остаточную деформацию не более чем 20% после того, как перестает действовать сила, вызывающая растяжение, что означает, что если оно было растянуто от 10 до 13 см, оно должно иметь остаточную деформацию не более чем 20% от 3 см, т.е. не более чем 0,6 см.
Может быть предпочтительным, чтобы эластичное полотно имело эластичную растяжимость, по меньшей мере, 40% и предпочтительно, по меньшей мере, 50% в продольном и/или поперечном направлении изделия. Оно может иметь различную эластичную растяжимость в продольном и в поперечном направлении.
2
2
2
Эластичное полотно может быть, например, в форме эластичного ламината, состоящего из первого и второго внешних слоев волокнистого материала 19а и 19b и среднего слоя 19с из эластичной пленки, расположенного между указанными волокнистыми слоями, как показано на фиг.4. Примерами подходящих волокнистых материалов являются кардные ткани и спряденные материалы. В одном варианте осуществления масса единицы поверхности слоев волокнистого материала составляет между 10 и 35 г/м, предпочтительно между 12 и 30 г/м, более предпочтительно между 15 и 25 г/м. Примерами подходящих полимеров, применяемых в волокнистых материалах, являются полиэтилен, полиэфиры, полипропилен и другие полиолефиновые гомополимеры и сополимеры. Можно также применять натуральные волокна, например, хлопок. Смесь полимеров может внести вклад в более высокую растяжимость нетканого слоя и благодаря этому придать нетканому материалу более высокое удлинение при максимальной нагрузке. Доказано, что смесь полиэтиленовых и полипропиленовых полимеров предоставляет хорошие результаты в этом отношении. Также возможна смесь волокон различных полимеров.
2
2
Средний слой 19с в соответствии с одним вариантом осуществления изобретения является эластичной пленкой с отверстиями, имеющей массу единицы поверхности между 20 и 80 г/м, предпочтительно между 20 и 60 г/м. Пленка может быть пленкой из любого подходящего эластичного полимера, природного или синтетического. Некоторыми примерами подходящих материалов для эластичной пленки являются полиэтилены с низкой кристалличностью, полиэтилен с низкой кристалличностью на металлоценовом катализаторе, сополимеры этилена и винилацетата (EVA), полиуретан, полиизопрен, сополимеры бутадиена и стирола, блок-сополимеры стирола, такие как стирол/изопрен/стирол (SIS), стирол/бутадиен/стирол (SBS) или блок-сополимер стирол/этилен-бутадиен/стирол. Можно также применять смеси этих полимеров, а также другие модифицирующие эластомерные и неэластомерные материалы. Одним примером подходящей пленки является трехслойная эластомерная пленка РЕ-SEBS-РЕ с отверстиями.
2
2
2
По причинам, например, удобства благоприятно, если общая масса единицы поверхности ламината может сохраняться низкой. Таким образом, хотя является допустимой общая масса единицы поверхности, равная приблизительно 150 г/м, предпочтительна общая масса единицы поверхности, равная 100 г/м или менее, например, не более чем 90 г/м.
Эластичный ламинат 19 можно изготовить в соответствии со способом, раскрытым в WO 03/047488, в котором на пленку в клейком состоянии наносят один вспученный слой, и таким образом он свяжется со слоем пленки, в то время как другой вспученный слой адгезивно ламинируется со слоем пленки с применением, например, чувствительного к давлению термоплавкого адгезива. Альтернативно ламинат изготавливают в соответствии с модифицированной версией этого известного способа, в которой модификация включает, что ламинат растягивают с увеличением (через находящиеся в зацеплении устройства, IMG) до точки ниже удлинения при пиковой нагрузке, по меньшей мере, одного из неэластичных нетканых слоев с сохранением некоторой прочности, по меньшей мере, для одного из нетканых слоев. Другой слой можно также растянуть до точки ниже его удлинения при пиковой нагрузке или до точки, в которой он разорвется в ходе растяжения.
Способ, раскрытый в WO 03/047488, включает растягивание ламината свыше точки разрушения волокнистого материала так, чтобы неэластичные слои полностью разрывались. Следовательно, как описано в WO 03/047488, удлинение ламината не ограничивается модулем растяжения неэластичного материала.
Эластичность как в продольном направлении, так и в поперечном направлении можно придать ламинату способом, раскрытым, например, в WO-А-95/04654.
2
2
Для предоставления дополнительного удобства для пользователя эластичный ламинат 19 может быть воздухопроницаемым и иметь скорость передачи водяного пара в соответствии с ASTM Е96-00, равную, по меньшей мере, 1500 г/м-24 ч, предпочтительно, по меньшей мере, 3000 г/м-24 ч.
Дополнительными примерами эластичных ламинатов являются скрепленные с растяжением ламинаты, в которых неэластичный материал присоединяется к эластичному материалу, в то время как эластичный материал находится в условии растяжения так, что когда эластичный материал расслабляется, неэластичный материал собирается между местоположениями, где он соединяется с эластичным материалом. Также известно, что ламинат (или связь) суженного материала с эластичным слоем производит связанный с сужением ламинат, который способен растягиваться и восстанавливаться в поперечном машинному направлении. Этот процесс включает присоединение эластичного элемента к неэластичному элементу, в то время как только неэластичный элемент растягивается в одном направлении (обычно в машинном направлении) и образует сужение в поперечном направлении так, чтобы уменьшить свои размеры в направлении, ортогональном растягиванию. Дополнительно известно об использовании находящихся в зацеплении рифленых роликов или дисков для растягивания нетканых тканей. Например, известно применение рифленых роликов, как правило, для растягивания ламината, образованного из эластичной и неэластичной (способной к растягиванию) ткани, например, нетканой, для образования эластичного ламината.
В технике описаны дополнительные примеры эластично растяжимого в двух направлениях материала, который можно приспособить к применению в настоящем изобретении. Примеры включают такие материалы, которые раскрыты в US-А1-2003/0105446, WO-А-95/29810, EP-А-0432763 и WO-А-95/32093.
Однако понятно, что можно применять другие типы эластичных полотен, такие как эластичные нетканые материалы, нетканые материалы, которые сами по себе являются неэластичными, но которые становятся эластичными посредством эластичных нитей и т.д. Материалы для эластичных тканей могут включать в себя один слой или два или более слоев, которые ламинированы.
В области талии 7 дополнительно предоставляется эластичная полоса для талии, указанная полоса для талии в одном варианте осуществления включает в себя по существу неэластичный нетканый материал, который эластифицируют удлиненными эластичными элементами 20, такими как эластичные нити, прикрепленные со сжатием между слоями материала, такими как нетканые материалы.
В ластовичной области 2 эластичное полотно 19 имеет отверстие 21. Абсорбирующий элемент 3, включающий в себя абсорбирующую сердцевину 4, внутреннее покрытие 8 и внешнее покрытие 9, присоединяется к обращенной к пользователю стороне эластичного полотна 19 так, чтобы покрыть указанное отверстие 21. Абсорбирующий элемент 3 имеет большую площадь поверхности, чем отверстие 21, когда эластичное полотно находится в растянутом состоянии, применяемом в ходе присоединения абсорбирующего элемента, и эластичное полотно 19 присоединяется к абсорбирующему элементу 3 вокруг всех его сторон. Предпочтительно эластичное полотно 19 только без части присоединенного к нему абсорбирующего элемента 3 окружает абсорбирующий элемент 3 вокруг всех сторон, включая стороны вдоль краев 11а, 12а ножных контуров в ластовичной области 2. Эластичное полотно 19 может посредством этого образовать эластичное уплотнение, служащее в качестве ножных и/или ластовичных резинок в указанной области, делая дополнительные ножные и/или ластовичные эластичные нити излишними.
Таким образом, эластичное полотно 19 должно покрывать, по меньшей мере, те части каркаса, имеющие образованные в нем отверстия 21, обычно ластовичную область и необязательно также части передней и задней областей изделия. Другие области каркаса также можно образовать из эластичного полотна или из другого материала.
у
х
Абсорбирующий элемент 3 присоединяется к эластичному полотну 19, причем эластичное полотно находится в растянутом состоянии, по меньшей мере, на 30% как в продольном , так и в поперечном  направлении изделия. Это включает, что при расслаблении эластичного полотна 19 это по существу сохранит его эластические свойства также в областях сразу же за пределами абсорбирующего элемента 3, который обычно является неэластичным. Эластичное полотно в каркасе, когда удаляется растягивающее усилие, будет сжиматься вокруг абсорбирующей сердцевины 4 так, чтобы каркас стал в некотором роде чашеобразным вокруг абсорбирующей сердцевины. В альтернативном варианте осуществления абсорбирующий элемент 3 также может содержать эластичный материал.
у
х
Для некоторых изделий может быть желательно, чтобы эластичное полотно 19 растягивалось, по меньшей мере, на 40%, предпочтительно, по меньшей мере, на 50% в продольном  и/или поперечном  направлении изделия при присоединении абсорбирующего элемента 3 к эластичному полотну. Эластичное полотно 19 может иметь различные степени растяжения в продольном и поперечном направлении при присоединении к нему абсорбирующего элемента 3. Например, оно может иметь более высокую степень растяжения в продольном, чем в поперечном направлении.
у
Когда эластичное полотно 19 должно служить в качестве ножных и/или ластовичных резинок вокруг отверстий для ног изделия в виде трусов, может быть желательным, чтобы эластичное полотно 19 было вытянуто, по меньшей мере, на 50% в его продольном направлении  при присоединении к нему абсорбирующего элемента 3.
Когда эластичное полотно 19 находится в его растянутом состоянии в ходе присоединения абсорбирующего элемента 3, отверстие 21 должно иметь размер меньше, чем абсорбирующий элемент 3, и предпочтительно меньше, чем также абсорбирующая сердцевина 4. Предпочтительно, чтобы отверстие 21 в указанном растянутом состоянии имело размер, который измеряется как его площадь поверхности, который составляет между 50 и 95%, предпочтительно между 60 и 90% площади поверхности абсорбирующего элемента 3. Дополнительно предпочтительно, чтобы абсорбирующая сердцевина 4 имела форму, похожую на форму отверстия 21, когда эластичное полотно 19 находится в указанном растянутом состоянии так, чтобы контуры отверстия по существу соответствовали контурам абсорбирующей сердцевины.
Абсорбирующий элемент 3 присоединяется к эластичному полотну 19 посредством любого подходящего способа, такого как ультразвуковая сварка, лазерная сварка, термическое скрепление, склеивание, сварка сшиванием и т.д. Часть абсорбирующего элемента 3, которая остается незащищенной через отверстие 21, как видно с обращенной к предмету одежды стороны изделия, будет до некоторой степени выдаваться через него.
Для того чтобы получить видимую часть абсорбирующего элемента 3 настолько дискретной, насколько возможно, желательно, чтобы, по меньшей мере, те части внешнего покрытия 9, которые видны через отверстие, имели внешний вид, который напоминает обращенную к предмету одежды сторону эластичного полотна 19. Таким образом, в случае, когда эластичное полотно 19 имеет волокнистый слой в качестве обращенной к предмету одежды стороны, внешнее покрытие или, по меньшей мере, те его части, которые видны через отверстие 21, должны иметь волокнистый слой в качестве внешнего обращенного к предмету одежды слоя. Волокнистые слои на обращенной к предмету одежды стороне эластичного полотна 19 и на внешнем покрытии 9, которое видно через отверстие 21, предпочтительно имеют похожий внешний вид и ощущение, так что различие между ними было с трудом ощутимо.
В одном варианте осуществления площадь поверхности абсорбирующей сердцевины 4 составляет не более чем 30%, предпочтительно не более чем 20% от общей площади поверхности изделия, как измерено в плоском растянутом состоянии изделия. Эластичное полотно 19 составляет единый компонент, по меньшей мере, частей передней и задней областей 5 и 6 и предпочтительно также вдоль краев ножных контуров 11а и 12а в ластовичной области 2 так, чтобы образовать ножные и/или ластовичные резинки, как описано выше.
Нет необходимости в дополнительных эластифицированных боковых деталях, соединяющих переднюю и заднюю области 5 и 6 при применении эластичного полотна 19.
Фиг.5 и 6 показывают другой тип абсорбирующего изделия в форме подкладки при недержании или гигиенической прокладки, предназначенной для применения в качестве вкладыша или подкладки для трусов или нижнего белья. Фиг.5 представляет собой вид сверху изделия в его плоском нестянутом состоянии, как видно с обращенной к предмету одежды стороны. Фиг.6 представляет собой поперечное сечение по линии VI-VI на фиг.5.
Изделие включает в себя абсорбирующий элемент 3, имеющий абсорбирующую сердцевину 4, внутреннее проницаемое для жидкости покрытие 8 и внешнее не проницаемое для жидкости покрытие 9. Изделие дополнительно включает в себя эластичное полотно 19 такого же типа, как раскрыто выше. Внутреннее покрытие 8 и внешнее покрытие 9 вытягиваются наружу за пределы периферийных краев абсорбирующей сердцевины 4 и имеют их внутренние поверхности, скрепленные друг с другом, например, посредством склеивания или сваривания теплом или ультразвуком. Материалы внутреннего и внешнего покрытий можно дополнительно скрепить, например, посредством адгезива, с абсорбирующей сердцевиной 4.
у
х
Эластичное полотно 19 вытягивается вокруг периферии изделия и вытягивается наружу от абсорбирующей сердцевины. Эластичное полотно 19 имеет отверстие 21, в нем образованное, и абсорбирующий элемент 3 присоединяется к обращенной к пользователю стороне эластичного полотна 19 так, чтобы покрывать указанное отверстие 21. Присоединение абсорбирующего элемента 3 к эластичному полотну 19 таким же образом, как описано выше, осуществляется, в то время как оно находится в растянутом состоянии как в продольном , так и в поперечном направлении  изделия. Отверстие 21 имеет в указанном растянутом состоянии размер, который меньше, чем предпочтительно имеет площадь поверхности, которая составляет от 50 до 95%, более предпочтительно от 60 до 90% площади поверхности абсорбирующего элемента 3.
Эластичное полотно 19, вытянутое вокруг абсорбирующего элемента 3, будет при снятии растягивающего усилия стремиться к сжатию и вызывает чашеобразное образование всего изделия, что улучшит контакт с телом и защиту от протекания. Следовательно, не возникнет необходимость в ножных и/или ластовичных резинках в форме эластичных нитей.
Изделие можно известным образом снабдить застегивающим средством в форме адгезивных полос на внешней стороне внешнего покрытия для прикрепления к трусам или нижнему белью.
Однако понятно, что абсорбирующее изделие в соответствии с изобретением может представлять собой изделие любого другого известного типа, такого как подгузник или предмет одежды, используемый при недержании, предназначенное для застегивания вокруг талии пользователя посредством застегивающего средства, такого как адгезивная лента или застежки типа крючок-петля, с получением формы типа трусов. Изделие также может быть изделием с поясом, имеющим элементы пояса, присоединенные к задней области для застегивания изделия вокруг талии пользователя.
а
Фиг.7 и 8 иллюстрируют схематично два альтернативных способа изготовления изделия в соответствии с изобретением. В соответствии с фиг.7 ткань эластичного материала 19 продвигается в направлении подачи , причем указанная ткань имеет контуры 22, сделанные на ней, предназначенные для образования отверстий для ног в абсорбирующем изделии. Предназначенные для разделения линии между отдельными изделиями указываются под номером 23. В ластовичной части в эластичном полотне 19 выполнены отверстия 21. Указанные отверстия 21 можно образовать, когда эластичное полотно 19 находится в нерастянутом или растянутом состоянии. На фиг.7 показано, что отверстия 21 формируются, в то время как эластичное полотно 19 находится в нерастянутом состоянии.
у
х
Эластичное полотно 19 потом растягивают в продольном направлениии поперечном направленииизделия, и абсорбирующий элемент 3, включающий в себя абсорбирующую сердцевину 4, присоединяется к эластичному полотну 19 на его обращенной к пользователю стороне так, чтобы покрыть отверстие 21, в то время как эластичное полотно находится в растянутом состоянии способом, описанным выше. Понятно, что стадии способа образования отверстия 21 в эластичном полотне и растягивания указанного материала можно изменить так, чтобы делать отверстие, в то время как ткань находится в растянутом состоянии. Также может быть осуществимо растянуть эластичное полотно в меньшей степени при образовании в нем отверстия и затем растянуть его дополнительно до присоединения к нему абсорбирующего элемента 3. Затем эластичное полотно 19 разрезают на отдельные изделия 1 вдоль линий 23 или до или после возвращения до нерастянутого состояния.
а
а
а
Фиг.8 иллюстрирует альтернативный способ изготовления абсорбирующего изделия в форме абсорбирующей подкладки в соответствии с изобретением, в котором избегают того, чтобы эластичное полотно 19 разрезалось с образованием отверстий 21. Выделенная линия разреза 24 образуется в направлении подачиэластичного полотна, образуя таким образом две отдельные ткани 19а и 19b, продвигающиеся параллельно в направлении подачи . Части ткани 19а и 19b двигаются отдельно на первом выбранном расстоянии, и одна из тканей перемещается в направлении подачипо отношению к другой ткани со вторым выбранным расстоянием так, чтобы две части ткани 19а и 19b образовали конфигурацию, в которой отверстия 21 образуются между ними с регулярными интервалами. Предпочтительно присутствует небольшое перекрывание между двумя частями ткани 19а и 19b так, чтобы они могли соединяться друг с другом подходящим средством, таким как склеивание, ультразвуковая сварка и т.д.
у
х
Подобным образом, как описано со ссылкой на фиг.7, эластичное полотно 19 потом растягивается в продольном направлениии поперечном направлении , и абсорбирующий элемент 3 присоединяется к эластичному полотну 19 так, чтобы покрыть отверстие 21. Стадии способа образования выделенной линии разреза 23 и отверстий 21 в эластичном полотне и растягивание указанного материала можно изменить так, чтобы сделать ступенчатую линию и отверстие, тогда как ткань находится в растянутом состоянии. Эластичное полотно 19 затем разрезается на отдельные изделия 1.
у
Понятно, что способы изготовления изделия могут включать в себя дополнительные стадии, такие как добавление резинок на талии, застегивающего средства, сгибание и т.д. Изделия, как в соответствии с фиг.7, так и с фиг.8 можно также изготовить на продольной производственной линии, перемещая таким образом изделия в их продольном направлении .
Хотя описаны и подробно показаны только несколько вариантов осуществления настоящего изобретения, понятно, что возможно много модификаций без отделения от объема настоящего изобретения, который формулируется в пунктах формулы изобретения.